(57)【要約】  いくつかの変形例において、この開示はポリマー膜の流体透過性を低減するための組成物を提供する。組成物はポリマー（例えばブロモブチルゴム）と、粒子サイズが約０．０５μｍ〜約１μｍの微細粒子および粒子サイズが約３μｍ〜約２０μｍの粗大鉱物粒子を含む鉱物粒子（例えばカオリン粒子）とを含有する。これらの改善されたバリアポリマーの用途としては、例えばタイヤインナーライナー、塗料および紙用コーティング、フィルム、接着剤、ライナー、塗料およびホースが挙げられる。これらのポリマーを製造および使用する方法も開示される。
2014524947.tif 000002
【特許請求の範囲】
【請求項１】
ポリマー膜の流体透過性を低減するための組成物であって、前記組成物はポリマーと、約１０〜約１００ｐｐｈ（ｐａｒｔｓ  ｐｅｒ  ｈｕｎｄｒｅｄ）の鉱物粒子とを含有し、前記鉱物粒子は、粒子サイズが約０．０５μｍ〜約１μｍの微細鉱物粒子と、粒子サイズが約３μｍ〜約２０μｍの粗大鉱物粒子とを含有し、前記粗大鉱物粒子に対する前記微細鉱物粒子の重量比は、約０．１〜約１０の範囲から選択される、組成物。
【請求項２】
前記組成物は約２０〜約１００ｐｐｈの鉱物粒子を含有する、請求項１に記載の組成物。
【請求項３】
前記組成物は約４０〜約７０ｐｐｈの鉱物粒子を含有する、請求項２に記載の組成物。
【請求項４】
前記組成物は約５０〜約６０ｐｐｈの鉱物粒子を含有する、請求項３に記載の組成物。
【請求項５】
前記重量比は約０．２〜約１０の範囲から選択される、請求項１乃至４のいずれか１項に記載の組成物。
【請求項６】
前記重量比は約０．２〜約５の範囲から選択される、請求項５に記載の組成物。
【請求項７】
前記重量比は約１〜約５の範囲から選択される、請求項６に記載の組成物。
【請求項８】
前記重量比は約２．５〜約３．５の範囲から選択される、請求項６７に記載の組成物。
【請求項９】
前記重量比は前記組成物に関連する気体バリア特性と強度特性との均衡をとるように選択される、請求項１乃至８のいずれか１項に記載の組成物。
【請求項１０】
前記粗大鉱物粒子は、前記微細鉱物粒子の運動を抑制する、請求項１乃至９のいずれか１項に記載の組成物。
【請求項１１】
前記粗大鉱物粒子は、せん断場の存在下において前記微細鉱物粒子の回転する能力を制限する、請求項１０に記載の組成物。
【請求項１２】
前記粗大鉱物粒子は、前記微細鉱物粒子の配列をもたらす、請求項１０に記載の組成物。
【請求項１３】
ポリマー膜の流体透過性を低減するための組成物であって、前記組成物は、ポリマーと、鉱物粒子とを含有し、
前記鉱物粒子は二峰性粒子サイズ分布を有し、
前記二峰性粒子サイズ分布は、微細鉱物粒子に関連した第１ピーク直径および第１ピーク粒子数と、粗大鉱物粒子に関連した第２ピーク直径および第２ピーク粒子数とを含み、
前記第１ピーク直径は約０．０５μｍ〜約１μｍであり、
前記第２ピーク直径は約３μｍ〜約２０μｍであり、
前記粗大鉱物粒子に対する前記微細鉱物粒子の重量比は、約０．１〜約１０である、組成物。
【請求項１４】
前記粒子サイズ分布はレーザー光散乱技術によって測定される、請求項１３に記載の組成物。
【請求項１５】
前記粒子サイズ分布は、前記微細鉱物粒子および粗大鉱物粒子について、平均ストーク相当径を用いる、請求項１３に記載の組成物。
【請求項１６】
前記第１ピーク粒子数は前記第２ピーク粒子数よりも大きい、請求項１３に記載の組成物。
【請求項１７】
前記第１ピーク粒子数は前記第２ピーク粒子数よりも小さい、請求項１６に記載の組成物。
【請求項１８】
前記第１ピーク直径は、約０．２μｍ〜約０．８μｍの範囲にある、請求項１６に記載の組成物。
【請求項１９】
前記第１ピーク直径は、約０．３μｍ〜約０．５μｍの範囲にある、請求項１８に記載の組成物。
【請求項２０】
前記第２ピーク直径は、約５μｍ〜約１０μｍの範囲にある、請求項１３に記載の組成物。
【請求項２１】
前記第２ピーク直径は、約６．５μｍ〜約８．５μｍの範囲にある、請求項２０に記載の組成物。
【請求項２２】
前記鉱物粒子は、約１ｍ２／ｇ〜約５ｍ２／ｇの範囲にあるレーザー光による平均計算比表面積を有するか、またはＢＥＴ法による測定で約６ｍ２／ｇ〜約３０ｍ２／ｇの範囲にある比表面積を有する、請求項２１に記載の組成物。
【請求項２３】
前記鉱物粒子は、約１．５ｍ２／ｇ〜約３．５ｍ２／ｇの範囲にあるレーザー光による平均計算比表面積を有するか、またはＢＥＴ法による測定で約１５ｍ２／ｇ〜約３０ｍ２／ｇの範囲にある比表面積を有する、請求項２２に記載の組成物。
【請求項２４】
前記組成物は２０μｍより大きな粒子をさらに含有する、請求項１乃至２３のいずれか１項に記載の組成物。
【請求項２５】
前記鉱物粒子はクレー鉱物粒子である、請求項１乃至２４のいずれか１項に記載の組成物。
【請求項２６】
前記鉱物粒子は、カオリン  ボールクレイ、モンモリライト、ベントナイト、タルク、マイカ、カルサイト、ドロマイト、アルミナ、シリカ、アルミナ−シリケート、鉱物ゼオライト、パイロフィライト、バーミキュライト、石灰、セッコウ、およびそれらの任意の異形体またはそれらの任意の混合物のうちから選択される、請求項１乃至２５のいずれか１項に記載の組成物。
【請求項２７】
前記鉱物粒子は、カオリナイト、ジッカイト、ハロイサイト、モンモリライト、ベントナイト、ナクライト、または任意の他のＡｌ２Ｓｉ２Ｏ５（ＯＨ）４の異結晶体を含むカオリン群の鉱物から選択される、請求項１乃至２５のいずれか１項に記載の組成物。
【請求項２８】
前記鉱物粒子は、本質的にカオリン粒子からなる、請求項２７に記載の組成物。
【請求項２９】
前記ポリマーは熱硬化性エラストマーである、請求項１乃至２８のいずれか１項に記載の組成物。
【請求項３０】
前記ポリマーは、ブチルゴム、ハロブチルゴム、ニトリルゴム、天然ゴム、ネオプレンゴム、エチレン−プロピレン−ジエン−モノマーゴム、ポリブタジエン、ポリ（スチレン−ブタジエン−スチレン）およびそれらの任意の組み合わせのうちから選択される、請求項２９に記載の組成物。
【請求項３１】
前記ポリマーはブロモブチルゴムである、請求項３０に記載の組成物。
【請求項３２】
前記ポリマーは熱可塑性ポリマーである、請求項１乃至２８のいずれか１項に記載の組成物。
【請求項３３】
前記ポリマーは、ポリプロピレン、ポリエチレン、ポリスチレン、ポリ（アクリロニトリル−ブタジエン−スチレン）、ポリ（メタクリル酸メチル）、ポリ（塩化ビニル）、ポリ（酢酸ビニル）、スチレン−ブタジエンブロックコポリマー、ポリラクチドのホモポリマーまたはコポリマー、並びにそれらの任意の組み合わせのうちから選択される、請求項３２に記載の組成物。
【請求項３４】
前記ポリマーは熱可塑性加硫物である、請求項１乃至２８のいずれか１項に記載の組成物。
【請求項３５】
前記組成物はカーボンブラックをさらに含有する、請求項１乃至３４のいずれか１項に記載の組成物。
【請求項３６】
前記組成物はカーボンナノチューブをさらに含有する、請求項１乃至３５のいずれか１項に記載の組成物。
【請求項３７】
前記組成物はカップリング剤をさらに含有する、請求項１乃至３６のいずれか１項に記載の組成物。
【請求項３８】
前記組成物は分散助剤をさらに含有する、請求項１乃至３６のいずれか１項に記載の組成物。
【請求項３９】
前記組成物は粘度調整剤をさらに含有する、請求項１乃至３８のいずれか１項に記載の組成物。
【請求項４０】
ポリマー膜の流体透過性を低減するための組成物であって、前記組成物は、ブロモブチルポリマーと、カーボンブラックと、約２０〜約１００ｐｐｈの鉱物粒子とを含有し、前記鉱物粒子は、粒子サイズが約０．０５μｍ〜約１μｍの微細鉱物粒子と、粒子サイズが約３μｍ〜約２０μｍの粗大鉱物粒子とを含有し、前記粗大鉱物粒子に対する前記微細鉱物粒子の重量比は、約０．１〜約１０の範囲から選択される、組成物。
【請求項４１】
前記組成物は、ステアリン酸、酸化マグネシウム、ジメチルアルキル三級アミン、ナフテン油、酸化亜鉛および硫黄をさらに含有する、請求項４０に記載の組成物。
【請求項４２】
前記組成物は、摂氏１６０度で１０分間にわたって０．０２０”のゲージに硬化された試験サンプルについて、摂氏７０度の温度の空気、３５ｐｓｉの気体圧力、６６．４ｃｍ２の透過面積および０．０９３２ｃｍの毛管直径を用いて、２００３年版ＡＳＴＭ  Ｄ−１４３４−８２の手順Ｖに従って測定された気体透過性が、約４×１０−１３（ｃｍ３・ｃｍ／（ｃｍ２・秒・Ｐａ））以下であることを特徴とする、請求項１乃至４１のいずれか１項に記載の組成物。
【請求項４３】
前記気体透過性は、約３．３×１０−１３（ｃｍ３・ｃｍ／（ｃｍ２・秒・Ｐａ））以下である、請求項４２に記載の組成物。
【請求項４４】
前記気体透過性は、３×１０−１３（ｃｍ３・ｃｍ／（ｃｍ２・秒・Ｐａ））未満である、請求項４３に記載の組成物。
【請求項４５】
前記組成物は、摂氏１６０度で２０分間にわたる硬化とそれに続くＡＳＴＭ  Ｄ−５７３に従って摂氏１００度で４８時間にわたる劣化処理を経た劣化処理後試験サンプルについて、ＡＳＴＭ  Ｄ４１２に従って測定された劣化処理後引張強度が少なくとも１３００ｐｓｉであることを特徴とする、請求項１乃至４４のいずれか１項に記載の組成物。
【請求項４６】
前記劣化処理後引張強度は少なくとも１４００ｐｓｉである、請求項４５に記載の組成物。
【請求項４７】
前記劣化処理後引張強度は少なくとも１５００ｐｓｉである、請求項４６に記載の組成物。
【請求項４８】
ポリマーと、炭素粒子と、約０．１μｍ〜約１μｍの粒子サイズを有する約４０〜約７０ｐｐｈの微細鉱物粒子とを含有する組成物であって、前記組成物は、摂氏１６０度で１０分間にわたって０．０２０”のゲージに硬化された試験サンプルについて、摂氏７０度の温度の空気、３５ｐｓｉの気体圧力、６６．４ｃｍ２の透過面積および０．０９３２ｃｍの毛管直径を用いて、２００３年版ＡＳＴＭ  Ｄ−１４３４−８２の手順Ｖに従って測定された気体透過性が約４×１０−１３（ｃｍ３・ｃｍ／（ｃｍ２・秒・Ｐａ））以下であること、及び、摂氏１６０度で２０分間にわたる硬化とそれに続くＡＳＴＭ  Ｄ−５７３に従って摂氏１００度で４８時間にわたる劣化処理を経た劣化処理後試験サンプルについて、ＡＳＴＭ  Ｄ４１２に従って測定された劣化処理後引張強度が少なくとも１３００ｐｓｉであることを特徴とする、組成物。
【請求項４９】
ポリマーと、炭素粒子と、約０．０５μｍ〜約１μｍの粒子サイズを有する約２５〜約１００ｐｐｈの微細鉱物粒子とを含有する組成物であって、前記組成物は、前記微細鉱物粒子を含まない他の同等の組成物と比較して、低減した気体透過性と、増大した引張強度とを有する、組成物。
【請求項５０】
流体透過に抵抗するためのポリマー膜であって、前記ポリマー膜は請求項１乃至４９のいずれか１項に記載の組成物を含有する、ポリマー膜。
【請求項５１】
前記流体は気体である、請求項５０に記載のポリマー膜。
【請求項５２】
前記気体は空気である、請求項５１に記載のポリマー膜。
【請求項５３】
前記気体は酸素、窒素またはそれらの混合物である、請求項５１に記載のポリマー膜。
【請求項５４】
前記気体は、一酸化炭素、二酸化炭素、メタンまたはそれらの混合物である、請求項５１に記載のポリマー膜。
【請求項５５】
前記気体は水蒸気である、請求項５１のポリマー膜。
【請求項５６】
前記流体は液体である、請求項５１に記載のポリマー膜。
【請求項５７】
前記液体は脂肪族炭化水素または芳香族炭化水素である、請求項５６に記載のポリマー膜。
【請求項５８】
請求項１乃至４９のいずれか１項に記載の組成物を含有するタイヤインナーライナー。
【請求項５９】
請求項１乃至４９のいずれか１項に記載の組成物を含有するコーティング、フィルム、またはライナー。
【請求項６０】
請求項１乃至４９のいずれか１項に記載の組成物を含有する接着剤。
【請求項６１】
請求項１乃至４９のいずれか１項に記載の組成物を含有する塗料または紙用コーティング。
【請求項６２】
請求項１乃至４９のいずれか１項に記載の組成物を含有するホース。
【請求項６３】
請求項１乃至４９のいずれか１項に記載の組成物を含有する耐候システム。
【請求項６４】
流体透過に抵抗するためのポリマー膜を製造する方法であって、前記方法は、
（ａ）ポリマーを提供する工程と、
（ｂ）約０．０５μｍ〜約１μｍの粒子サイズを有する選択された量の微細鉱物粒子と、約３μｍ〜約２０μｍの粒子サイズを有する選択された量の粗大鉱物粒子とを含んだ鉱物粒子を提供する工程と、前記粗大鉱物粒子に対する前記微細鉱物粒子の重量比は、約０．１〜約１０であることと、
（ｃ）約１０〜約１００ｐｐｈの前記鉱物粒子を前記ポリマーと混ぜ合わせて、ポリマー粒子混合物を形成する工程と、
（ｄ）ポリマー膜が前記ポリマー膜の流体透過に対するバリアを提供する形で前記鉱物粒子を含有するように、有効な加工条件下において、前記ポリマー粒子混合物からポリマー膜を形成する工程とを含む、方法。
【請求項６５】
前記方法は前記ポリマー粒子混合物中に分散助剤を導入することをさらに含む、請求項６４に記載の方法。
【請求項６６】
前記分散助剤はアルキル三級アミンである、請求項６５に記載の方法。
【請求項６７】
前記方法は、前記鉱物粒子の表面上の自由会合水を遊離させることをさらに含む、請求項６４に記載の方法。
【請求項６８】
遊離した水は、分散助剤と置き換えられる、請求項６７に記載の方法。
【請求項６９】
自由会合水を遊離させることによって、工程（ｄ）中にブリスターまたは他の欠陥が防止される、請求項６７に記載の方法。
【請求項７０】
前記方法は、前記ポリマー粒子混合物中にカップリング剤を導入することをさらに含む、請求項６４に記載の方法。
【請求項７１】
前記方法は、１つ以上の官能性有機基を有する前記鉱物粒子の少なくとも一部を化学的に処理することをさらに含む、請求項６４に記載の方法。
【請求項７２】
前記１つ以上の官能性有機基は前記流体を弾くように選択される、請求項７１に記載の方法。
【請求項７３】
前記１つ以上の官能性有機基は前記ポリマーに架橋または吸着を提供するように選択される、請求項７１に記載の方法。
【請求項７４】
前記１つ以上の官能性有機基は前記ポリマーの親水性と疎水性のバランスを調整するように選択される、請求項７１に記載の方法。
【請求項７５】
前記１つ以上の官能性有機基は前記ポリマー粒子混合物の粘度を調整するように選択される、請求項７１に記載の方法。
【請求項７６】
前記方法は、前記鉱物粒子の少なくとも一部をシラン、チタナート、グラフト化無水マレイン酸およびそれらの任意の組み合わせによって化学的に処理することをさらに含む、請求項６４に記載の方法。
【請求項７７】
流体透過に抵抗するためのポリマー膜を製造する方法であって、前記方法は、請求項１乃至４９のいずれか１項に記載の組成物を生成することと、次いで少なくとも一部は前記組成物から前記ポリマー膜を形成する、方法。
【発明の詳細な説明】
【技術分野】
【０００１】
この特許出願は、流体の透過を低減するためのポリマーおよびポリマー含有製品におけるバリア特性の改善に関する（ここで、流体とは、気体または液体のような任意の移動相を含むものとする）。
【背景技術】
【０００２】
ポリマー膜を通過する空気の透過率は、カーボンブラックの代わりに、カオリンクレーを等しいＰＨＲまたはそれ以上の置換量（すなわち等価体積、等価表面積など）で使用することにより、低減されることが知られている（例えば特許文献１参照）。この改善は、カーボンブラックの多孔性凝集粒子クラスターとは対照的な、例えば板状のような高アスペクト比の物質の存在に由来すると考えられている。
【０００３】
一般に、カーボンブラックは、モジュラス、引張強度、引裂抵抗のような強化特性を付与するとともに所望の加工性を得ることを支援するために、高弾性ポリマー材料に含有される。透過抵抗を改善するために高アスペクト比を有するといわれる板状充填材がしばしば導入されることがあるが、カーボンブラックがもたらすこれらの所望の強化特性が犠牲になる。残念なことに、カーボンブラックの性質も板状充填材の充填の阻害に寄与する可能性があり、それにより板状充填材の有効性も低減してしまう。流体透過率の低下や材料使用量の低減を可能にするように充填材を最適化することが望まれるが、ポリマー特性の均衡をとる必要があることから限定されてきた。
【先行技術文献】
【特許文献】
【０００４】
【特許文献１】米国特許第４，８１０，５７８号
【発明の概要】
【発明が解決しようとする課題】
【０００５】
更に、市場では、ポリマー、ポリマー膜、およびそのようなポリマーを個別の層または複合材料調合物の一部のいずれかとして組み込んだ製品に関し、バリア特性の改善が要求されている。限定されないが例えば、車両用タイヤの空気透過、および食品包装における液体および空気の透過を含む多種多様の商業的用途において、様々な流体（気体および液体）の透過性を低減するように改善されたバリアが必要とされている。
【課題を解決するための手段】
【０００６】
多種多様な例において、この開示はポリマー膜の流体透過性を低減するための組成物を提供する。前記組成物は、ポリマーと、約１０〜約１００ｐｐｈ（ｐａｒｔｓ  ｐｅｒ  ｈｕｎｄｒｅｄ）の鉱物粒子とを含有し、その鉱物粒子は、粒子サイズが約０．０５μｍ〜約１μｍの微細鉱物粒子と、粒子サイズが約３μｍ〜約２０μｍの粗大鉱物粒子とを含有しており、前記粗大鉱物粒子に対する前記微細鉱物粒子の重量比は、約０．１〜約１０の範囲から選択されたものである。
【０００７】
いくつかの実施形態では、前記組成物は、約１５〜約１００ｐｐｈの鉱物粒子、例えば約４０〜約７０ｐｐｈの鉱物粒子、または約５０〜約６０ｐｐｈの鉱物粒子を含有する。
いくつかの実施形態では、前記重量比は、約０．２〜約１０、例えば、約０．２〜約５、または約２．５〜約３．５の範囲から選択される。前記重量比は特定の組成物に関連する気体バリア特性と強度特性との均衡をとるように選択され得る。
【０００８】
いくつかの実施形態では、前記粗大鉱物粒子は、前記微細鉱物粒子の運動を抑制する。例えば、前記粗大鉱物粒子は、せん断場の存在下において、前記微細鉱物粒子の回転する能力を制限し得る。
【０００９】
あるいは、前記粗大鉱物粒子は微細鉱物粒子の配列をもたらしてもよく、または逆もまた同様である。
この開示はまた、ポリマー膜の流体透過性を低減するための組成物を提供する。前記組成物は、ポリマーと、鉱物粒子とを含有し、
前記鉱物粒子は二峰性粒子サイズ分布を有し、
前記二峰性粒子サイズ分布は、微細鉱物粒子に関連した第１ピーク直径および第１ピーク粒子数（ｐｅａｋ  ｐｏｐｕｌａｔｉｏｎ）と、粗大鉱物粒子に関連した第２ピーク直径および第２ピーク粒子数とを含み、
第１ピーク直径は約０．０５μｍ〜約１μｍであり、
第２ピーク直径は約３μｍ〜約２０μｍであり、
前記粗大鉱物粒子に対する前記微細鉱物粒子の重量比は、約０．１〜約１０である。
【００１０】
いくつかの実施形態では、前記粒子サイズ分布は、レーザー光散乱により、かつ／または微細鉱物粒子および粗大鉱物粒子に対して平均ストーク相当径を用いることにより、測定される。第１ピーク粒子数は、第２ピーク粒子数よりも小さくてもよいし、または大きくてもよい。
【００１１】
いくつかの実施形態では、第１ピーク直径は、約０．１μｍ〜約０．８μｍの範囲にあり、例えば約０．２μｍ〜約０．５μｍの範囲にある。第２ピーク直径は、約５μｍ〜約１０μｍの範囲にあり、いくつかの実施形態では、例えば約６．５μｍ〜約８．５μｍの範囲にある。より大きな粒子（２０μｍを超える粒子など）も存在してもよい。
【００１２】
前記鉱物粒子は、約１ｍ２／ｇ〜約５ｍ２／ｇの範囲、例えば約１．５ｍ２／ｇ〜約３．５ｍ２／ｇの範囲にある（レーザー光線によって測定された）計算平均比表面積か、または、例えば約１２〜２２ｍ２／ｇのような８〜２８ｍ２／ｇの範囲にあるＢＥＴによって測定される計算平均比表面積を有し得る。
【００１３】
前記鉱物粒子はクレー鉱物粒子であってもよい。いくつかの実施形態では、前記鉱物粒子は、ボールクレイ、カオリン、タルク、マイカ、カルサイト、ドロマイト、アルミナ、シリカ、アルミナ−シリケート、鉱物ゼオライト、パイロフィライト、バーミキュライト、石灰、セッコウ、およびそれらの任意の異形体（ｐｏｌｙｍｏｒｐｈ）またはそれらの任意の混合物のうちから選択される。前記鉱物粒子は、カオリナイト、ジッカイト、ハロイサイト、ナクライト、モンモリライト、または任意の他のＡｌ２Ｓｉ２Ｏ５（ＯＨ）４の異結晶体を含むカオリン群の鉱物から選択されてもよい。特定の実施形態において、前記鉱物粒子は本質的にカオリン粒子からなる。
【００１４】
前記ポリマーは、ブチルゴム、ハロブチルゴム、ニトリルゴム、天然ゴム、ネオプレンゴム、エチレン−プロピレン−ジエン−モノマーゴム、ポリブタジエン、ポリ（スチレン−ブタジエン−スチレン）およびそれらの任意の組み合わせのうちから選択されるポリマーのような熱硬化性エラストマーであり得る。特定の実施形態において、前記ポリマーはブロモブチルゴムである。
【００１５】
前記ポリマーは、ポリプロピレン、ポリエチレン、ポリスチレン、ポリ（アクリロニトリル−ブタジエン−スチレン）、ポリ（メタクリル酸メチル）、ポリ（塩化ビニル）、ポリ（酢酸ビニル）、スチレン−ブタジエンブロックコポリマー、ポリラクチドのホモポリマーまたはコポリマー、並びにそれらの任意の組み合わせのうちから選択されるポリマーのような熱可塑性ポリマーであり得る。前記ポリマーはまた熱可塑性加硫物であってもよい。
【００１６】
前記組成物は、カーボンブラック、カーボンナノチューブ、または炭素粒子の別の形態をさらに含有し得る。前記組成物はまた、カップリング剤、分散助剤、または粘度調整剤を含有してもよい。
【００１７】
本開示はまた、ポリマー膜の流体透過性を低減するための組成物を提供する。前記組成物は、ブロモブチルポリマーと、カーボンブラックと、約２５〜約１００ｐｐｈの鉱物粒子とを含有する。前記鉱物粒子は、粒子サイズが約０．０５μｍ〜約１μｍの微細鉱物粒子と、粒子サイズが約３μｍ〜約２０μｍの粗大鉱物粒子とを含有する。前記粗大鉱物粒子に対する前記微細鉱物粒子の重量比は、約０．１〜約１０の範囲から選択される。前記組成物は、ステアリン酸、酸化マグネシウム、ジメチルアルキル三級アミン、ナフテン油、酸化亜鉛および硫黄をさらに含有してもよい。
【００１８】
いくつかの実施形態では、本願に提供されるような組成物は、摂氏１６０度で１０分間にわたって０．０２０”のゲージに硬化された試験サンプルについて、温度が摂氏７０度の空気、３５ｐｓｉの気体圧力、６６．４ｃｍ２の透過面積および０．０９３２ｃｍの毛管直径を用いて、２００３年版ＡＳＴＭ  Ｄ−１４３４−８２の手順Ｖに従って測定された気体透過性が約４×１０−１３（ｃｍ３・ｃｍ／（ｃｍ２・秒・Ｐａ））以下であることを特徴とする。前記気体透過性は約３．３、３．２、３．１、３×１０−１３（ｃｍ３・ｃｍ／（ｃｍ２・秒・Ｐａ））以下であってもよい。
【００１９】
いくつかの実施形態では、本願で提供されるような組成物は、摂氏１６０度で２０分間にわたる硬化とそれに続くＡＳＴＭ  Ｄ−５７３に従う摂氏１００度で４８時間にわたる劣化処理を経た劣化処理後の試験サンプルについて、ＡＳＴＭ  Ｄ−４１２に従って測定された劣化処理後引張強度が少なくとも１３００ｐｓｉであること特徴とする。この劣化処理後引張強度は、いくつかの実施形態では、少なくとも１４００ｐｓｉ、１４５０ｐｓｉ、または１５００ｐｓｉである。
【００２０】
ポリマーと、炭素粒子と、約０．０５μｍ〜約１μｍの粒子サイズを有する約４０〜約７０ｐｐｈの微細鉱物粒子とを含有する組成物が提供される。前記組成物は、摂氏１６０度で１０分間にわたって０．０２０”のゲージに硬化された試験サンプルについて、摂氏７０度の温度の空気、３５ｐｓｉの気体圧力、６６．４ｃｍ２の透過面積および０．０９３２ｃｍの毛管直径を用いて、２００３年版ＡＳＴＭ  Ｄ−１４３４−８２の手順Ｖに従って測定された気体透過性が約４×１０−１３（ｃｍ３・ｃｍ／（ｃｍ２・秒・Ｐａ））以下であること、及び、摂氏１６０度で２０分間にわたる硬化とそれに続くＡＳＴＭ  Ｄ−５７３に従う摂氏１００度で４８時間にわたる劣化処理を経た劣化処理後試験サンプルについて、ＡＳＴＭ  Ｄ４１２に従って測定された劣化処理後引張強度が少なくとも１３００ｐｓｉであることを特徴とする。
【００２１】
ポリマーと、炭素粒子と、約０．１μｍ〜約１μｍの粒子サイズを有する約４０〜約７０ｐｐｈの微細鉱物粒子とを含有する組成物が提供される。前記組成物は、前記微細鉱物粒子を含まない他の同等の組成物と比較して、低減した気体透過性と、増大した引張強度とを提供する。
【００２２】
本開示は、流体透過に抵抗するためのポリマー膜をさらに提供する。前記ポリマー膜は、記載した組成に従った組成物を含有する。
いくつかの実施形態では、その透過性が低減される流体は、空気、酸素、窒素、一酸化炭素、二酸化炭素、メタン、水蒸気またはそれらの任意の混合物を含むが、これらに限定されない任意の気体である。いくつかの実施形態では、その透過性が低減される流体は、脂肪族炭化水素または芳香族炭化水素、極性炭化水素または水性液体のような液体である。
【００２３】
本開示は、タイヤインナーライナー、コーティング、プラスチック押出品、フィルム、ライナー、接着剤、塗料、ホースまたは耐候材料または耐候システムのような、開示した組成物を組み込んだ製品も提供する。
【００２４】
この開示はまた、流体透過に抵抗するためのポリマー膜を製造する方法を提供する。前記方法は、
（ａ）ポリマーを提供する工程と、
（ｂ）約０．０５μｍ〜約１μｍの粒子サイズを有する選択された量の微細鉱物粒子と、約３μｍ〜約２０μｍの粒子サイズを有する選択された量の粗大鉱物粒子とを含んだ鉱物粒子を提供する工程と、前記粗大鉱物粒子に対する微細鉱物粒子の重量比は、約０．１〜約１０であることと、
（ｃ）約１０〜約１００ｐｐｈの前記鉱物粒子を前記ポリマーと混ぜ合わせて、ポリマー粒子混合物を形成する工程と、
（ｄ）ポリマー膜が前記ポリマー膜の流体透過に対するバリアを提供する形で前記鉱物粒子を含有するように、有効な加工条件下において、前記ポリマー粒子混合物からポリマー膜を形成する工程とを含む。
【００２５】
いくつかの実施形態では、前記方法は、ポリマー粒子混合物中に分散助剤（例えば、アルキル三級アミン、ポリアクリレート、ＴＳＰＰ、シラン系化学物質または他の適当な分散剤）を導入することを含む。前記方法は、疎水性ポリマーに組み込まれた場合に、前記鉱物粒子の表面上の自由会合水（ｆｒｅｅｌｙ  ａｓｓｏｃｉａｔｅｄ  ｗａｔｅｒ）を遊離することをさらに含み得る。遊離した水は、分散助剤によって置換され得る。いくつかの実施形態では、自由会合水の遊離は、工程（ｄ）中にブリスターまたは他の欠陥を防止する。他の場合において、前記分散剤は、空気が最終製品中に混入されないように、ポリマー材料による前記鉱物の表面の濡れを保証するように作用し得る。前記分散剤は、適用前に空気を除去するために液体ポリマーを処理する場合にも必要であり得る。
【００２６】
いくつかの実施形態では、前記方法は、ポリマー粒子混合物中にカップリング剤を導入することをさらに含む。前記方法は、１つ以上の官能性有機基を有する鉱物粒子の少なくとも一部を化学的に処理することを含み得る。前記官能性有機基は、流体を弾く、前記ポリマーに架橋または吸着を提供する、ポリマーの親水性−疎水性バランスを調整する、かつ／または前記ポリマー粒子混合物の粘度を調整するように選択され得る。
【００２７】
前記方法は、前記鉱物粒子の少なくとも一部をシラン、チタナート、グラフト化無水マレイン酸およびそれらの任意の組み合わせによって化学的に処理することをさらに含み得る。
【００２８】
本開示はまた、流体透過に抵抗するためのポリマー膜を製造する方法も提供する。前記方法は、本願で述べる組成物を生成する工程と、次いで少なくとも一部は前記組成物から、ポリマー膜を形成する工程とを含む。
【図面の簡単な説明】
【００２９】
【図１】実施例Ａ、ＢおよびＣの組成物を要約して示す図。
【図２】実施例ＢおよびＣに用いたカオリンの粒子サイズデータを示す図。
【図３】実施例Ａ、ＢおよびＣについての関連実験データを示す図。
【図４】実施例ＤおよびＥの組成物を要約して示す図。
【図５】実施例ＤおよびＥに用いたカオリンの粒子サイズデータを示す図。
【図６】実施例ＤおよびＥについての関連実験データを示す図。
【図７】実施例Ａ、Ｂ、Ｃ、ＤおよびＥの粘度試験データを列挙して示す図。
【図８】実施例Ｆ、ＧおよびＨの組成物を要約して示す図。
【図９】実施例Ｆ、ＧおよびＨについての関連実験データを示す図。
【図１０】実施例Ｆ、ＧおよびＨに用いたカオリン粒子ブレンドの粒子サイズデータを示す図。
【図１１】いくつかの実施形態における低減された気体透過性を示す図。
【図１２】いくつかの実施形態における増強された引張強度を示す図。
【発明を実施するための形態】
【００３０】
この説明は、当業者が本開示の原理をなして用いることを可能にし、また本開示のいくつかの実施形態、改作物、変形物、代替案および用途について記載する。
この明細書および添付された特許請求の範囲においては、単数形「ａ」「ａｎ」および「ｔｈｅ」は、文脈が明らかに他に示していない限り、複数の指示対象を含む。別段に定義されていない限り、本願において用いられる技術用語および科学用語はすべて、本発明が属する業における当業者によって一般に理解されるのと同じ意味を有する。本願において、「組成物」、「ブレンド」、「化合物」または「混合物」はすべて区別なく用いられるように意図される。
【００３１】
別段の指示がない限り、本明細書および特許請求の範囲において用いられるパラメーター、条件、濃度などを示すてすべての数値は、すべての場合において「約」という語によって修飾されるものと理解されるべきである。従って、これと異なることが示されていない限り、以下の明細書および添付の特許請求の範囲において述べられる数値パラメーターは、少なくとも特定の分析技術に応じて変化し得る近似値である。
【００３２】
本願に記載する実施例は、様々な実施形態の例、並びに比較例（実施例Ａなど）を含む、本開示の例である。前記例のいずれも、本発明の原理またはその用途を限定するものではないと解釈されるべきである。すべての例は単に例示に過ぎない。
【００３３】
本発明者らは、文献（例えば米国特許第７，０１９，０６３号など）において参照された配合に類似したブロモブチルゴムの配合におけるカーボンブラックの置換について研究した。前記配合は、図１の表において、実施例Ａであるカーボンブラック配合によって示されている。実施例Ｂおよび実施例Ｃは、ゴム化合物において等体積置換でカーボンブラックに置き換わる２つの異なるデラミネーティッドカオリンクレーを比較している。
【００３４】
これらの２つのカオリン（ポリフィル（登録商標）ＤＬおよびポリプレート（登録商標）ＨＭＴ、カミン社（ＫａＭｉｎ  ＬＬＣ）、米国ジョージア州マコン）の粒子サイズ分布は、モールヴァンレーザー光−散乱装置（Ｍａｌｖｅｒｎ  ｌａｓｅｒ  ｌｉｇｈｔ−ｓｃａｔｔｅｒｉｎｇ  ｄｅｖｉｃｅ）を用いて測定した。これらの結果を図２に示す。このグラフから、ポリプレートＨＭＴは、ポリフィルＤＬよりも、より高い割合でより大径の粒子と、より少なくより微細な粒子とを有することが分かる。これは、おそらく、実施例Ｃのカオリンがより「より板状である」ことを示している。「板状」という用語は、粒子アスペクト比を指しており、より板状の粒子はより高いアスペクト比を有する（プレート状）。板状粒子は天然で板状であってもよいし、または機械的に分離される層状構造から得られてもよい。
【００３５】
図３では、モールヴァン装置による表面積および平均粒子サイズ、すなわちより低い表面積およびより大きな粒子サイズが報告されており、それは、おそらく、より大きく、より板状のカオリンを示している。図３は、双方の板状カオリンが充填されたブロモブチル化合物は、カーボンブラックのみの化合物（実施例Ａ）のそれに比べて、低減された気体透過を有することを示している。実施例Ｃは、より小さなより板状の顔料に比べて、気体透過を３４％低減することが分かる。しかしながら、引張強度試験は、カオリンの例は双方とも、カーボンブラックが充填された実施例Ａよりも低い引張強度をもたらすことを示している。
【００３６】
従来、高度に板状のカオリンは粗大堆積鉱床または粗大初生鉱床から得られている。２つの実施例Ｂおよび実施例Ｃはその種類の代表である。堆積鉱床には、より微細な粒子サイズのカオリンも存在し、そのようなカオリンは、より微細な性質の鉱床から、またはより粗大な埋蔵物に対する分別プロセスを通じて抽出され得る。一般的に言えば、充填材の粒子サイズが微細であるほど、可撓性ポリマー（ブロモブチルのような）のより高度な強化が期待される。これは、強度に影響を与えることなく、より微細な粒子カオリンを使用することを可能にするが、歴史的に、これらの種類の微細粒子材料は、適当なバリアを形成するためには大きなプレートを必要としたという認識のために、バリア用途には避けられてきた。しかしながら、微細粒子は、より高い充填レベルを可能にすることによって、同等の性能を得ることを可能にする。これらの種類のクレーについて、図４の実施例Ｄおよび実施例Ｅの配合において検討した。
【００３７】
実施例Ｄおよび実施例Ｅにおけるカオリンのモールヴァン粒子サイズ分布を図５に示す。圧倒的多数の１ミクロン未満の微細粒子が母集団の大多数を占めている。これらの実施例Ｄおよび実施例Ｅに対して予想されることは、微細カオリンがゴム引張強度によって測定されるような強化を向上するであろうということである。引張強度について得られる効果は、いくつかの実施形態では、強度および気体透過抵抗の双方を調整する際に、使用量の指針となり得る。
【００３８】
図６は、実施例Ｄおよび実施例Ｅにおいて用いられる各々のカオリンのゴム物理特性、ゴム膜空気透過抵抗、およびモールヴァン粒子サイズ測定試験について報告している。このデータから、同一の充填レベルでは、微細粒子カオリンは、実施例Ｂおよび実施例Ｃにおけるより大きなカオリンほど、ゴム強度に影響を与えない。実際、実施例Ｅの引張強度は、カーボンブラックの実施例Ａに有利に匹敵する。
【００３９】
従来の考えとは対照的に、気体透過抵抗がカーボンブラック（実施例Ａ）に対して改善されるだけでなく、より粗大な板状クレー（実施例Ｂおよび実施例Ｃ）の双方に対しても同等であるか、または改善されていることが観察された。一般通念はより微細なカオリン粒子は良好な流体バリアを提供しないということを暗示しているので、この結果は驚くべきである。
【００４０】
より粗大なカオリンであるポリプレートＨＭＴカオリン（実施例Ｃ）の１つの利点は、ポリフィルＤＬカオリン（実施例Ｂ）ゴム化合物に比べて、それがわずかに高い未硬化粘度をもたらしたということであった。非黒色充填材の使用は、いくつかの実施形態では、特定の種類の装置のための加工における粘性効果を調整する必要性を生み出し得るので、これは望ましい特性であり得る。実施例Ｄおよび実施例Ｅの２つのより微細な粒子カオリンは、実施例ＢのポリフィルＤＬカオリンに類似した粘度を有した。これらの測定値を図７に列記する。
【００４１】
より粗大な粒子と、より微細な粒子とのブレンドを用いることによって、粘度における利点（すなわち粘度の増大）が得られるかを調査することは興味深かった。いくつかの配合例を図８に記載する。
【００４２】
実施例Ｆ、実施例Ｇおよび実施例Ｈにおけるこれらのカオリンのブレンドに対する実験的発見について図９および図１０に示す。これらの３つの化合物の粘度は、実施例Ｃの１００％ポリプレートＨＭＴカオリンからは低下したが、依然として実施例Ｂの市販のポリフィルＤＬカオリンに匹敵するものであった。これらのブレンドの引張強度は、ブレンド中により粗大な材料が存在するにもかかわらず、カーボンブラック（実施例Ａ）に対して、驚くほど好ましい。
【００４３】
別の驚きは、前記ブレンドは気体透過抵抗に関して実に好ましかったということである。実施例Ｆ、実施例Ｇおよび実施例Ｈの各々は、透過流体（例えば空気）が流動しなければならない曲がりくねった経路を増大させることによって、透過率を低減しているように見える。
【００４４】
気体バリアに関して、実施例Ｈは特に良好な化合物である。任意の特定の仮説によって限定されるわけではないが、ミル、エクストルーダーまたはカレンダーにおける構成部分の製造中、または適用技術において、流動性により、少量の大きな粒子が、より小さな板状粒子を良好に配列した状態に維持するのを助けることが推測される。流動のモデルは抑制の一種であろう。拘束空間内で流動しているプレート状粒子の流動をモデル化する場合、粒子が大きいほどより良好に配列する。というのは、大きな粒子ほど流れに対してと流線形をなす傾向があるからである。いくらかのより粗大な粒子を用いることによって、より微細な粒子の流れは、それらの微細粒子を面内に維持し、せん断場におけるそれらの回転する能力を制限することによって、抑制される。これに代わって、または加えて、とある配合比率量の大きな粒子は、凝集したカーボンブラックによって影響を受けるような板状材料の層状化に打ち勝つことを助け得る。別の理論は（本開示の制限なく）、系内におけるプレートの数を最大にすることによって、バリアプロセスが推進されるということである。すべてのプレートが同様の厚さである場合、そこで最多数を得る方法は、前記プレートをできるだけ小さくし、粗大粒子を用いて、それらのプレートを配列させ、強度への影響を制限することである。
【００４５】
いくつかの実施形態は、非常に微細な板状物質と、粗大な板状物質とのブレンドは、ポリマーを通過する流体の透過率を低減するという驚くべき発見を前提としている。
このアプローチが強度に対して有する影響は、恐らく引張強度に限定されない。コーティングは、屈曲エネルギーをより多く放散させ、平面破壊を減らすことを可能にすることによって曲げられるため、より微細な板状材料の使用は、コーティングの弾性を向上すると同時に、曲げ強さを向上すると思われる。結果として生じたコーティングは、より粗大な板状材料を用いる他のバリアコーティングよりも、屈曲点における亀裂を非常に受け難くなるはずである。これは、軟包装基材においてバリア特性が保持される必要がある場合に特に重要である。
【００４６】
いくつかの実施形態では、ポリマー膜の流体透過性を低減するための組成物が提供される。前記組成物は、ポリマーと、約１０〜約１００ｐｐｈの鉱物粒子とを含有し、前記鉱物粒子は、粒子サイズが約０．１μｍ〜約１μｍの微細鉱物粒子と、粒子サイズが約３μｍ〜約２０μｍの粗大鉱物粒子とを含有する。
【００４７】
前記粗大鉱物粒子に対する微細鉱物粒子の重量比は、約０．１〜約１０の範囲から選択される。当業者には、粒子サイズ自身の任意の変動を補うために、割合を調整することができることが分かるであろう。好ましくは、前記粒子は、有意の強度の喪失を回避するために、非常に広範な粒子サイズは有さない。いくつかの実施形態では、強度に悪影響を与えることなく、微細粒子を配列させるために、充分な粗大粒子が導入される。
【００４８】
有機系バリアシステムを処方する当業者のために、本開示の原理は、熱硬化性エラストマー（例としては、単体およびブレンドのいずれか用いられるハロブチル、ブチル、ＥＰＤＭ、ＮＢＲ、ネオプレン、天然ゴム、ポリブタジエン、スチレン−ブタジエンなどが挙げられるが、これらに限定されるものではない）、熱可塑性ポリマー（例としては、ポリプロピレン、ポリエチレン、ポリスチレン、ＡＢＳ、ＰＭＭＡ、ＰＶＣ、ＰＶＡ、ＳＢＲなどのホモポリマーまたはコポリマーが挙げられるが、これらに限定されるものではない）、並びに熱硬化性ポリマーおよび熱可塑性ポリマーのポリマーブレンドである熱可塑性加硫物のような他のポリマー系に適用されてもよい。
【００４９】
板状充填材を使用している当業者には、同様のブレンドで用いられるタルク、マイカなどのような他の組成物の粒子もまた、透過抵抗における同様の改善をもたらすだろうことが分かるであろう。前記ブレンドは、同様に、例えばカオリンとタルク、カオリンとマイカ、またはマイカとタルクのような２種類以上の板状材料を有するものであり得る。
【００５０】
他の微細充填材は、より粗大な充填材がより緊密に充填するのを助けるように作用し得る。好ましくは、充填材の表面は母材と適合性であるべきである。マルチピグメントブレンドもまた性能を増強するように作用し得る。非常に微細な粒子は、強度の維持を助ける。
【００５１】
同様に、当業者はまた、この空気に対する透過抵抗の驚くべき増大が、他の気体形態（水蒸気を含む）や、液体（有機か水性基づいた液体）にも及ぶものと予期するであろう。
この様々な流体に対する驚くべき効果をさらに利用するために、前記板状材料はシラン、チタナート、グラフト化無水マレイン酸などで処理され得る。前記材料の無機側は板状充填材ブレンド上に結合または吸着し、他方の官能性側は、その流体に対する前記板状充填材表面の適合性を低減するように選択されるだろう。前記化学処理は、異なるタイプの化学処理（無機の側）が融合したものであり得、また、透過する気体または流体を弾くことと、ポリマー系に架橋または強い吸着を提供して、毛管経路の膨潤を低減することと、（例として）製造中における加工粘度のために充填材表面の親水性と疎水性のバランス機能を制御することとを組み合わせる異なる官能性末端のブレンドであり得る。表面処理は、母材に架橋して毛管経路の膨潤を最小限にするのを助けることによって、透過物を吸い取らないことにより、透過速度を遅らせるのを助けることができる。
【００５２】
板状充填材が疎水性ではなく、より親水性である場合、有機ポリマー複合体中の板状充填材による濡れを向上するために、（上述したようなカップリング剤の代わりに）分散助剤が調合物中に用いられ得る。ジメチルアルキル三級アミンは１つのそのような分散助剤であり、当業者であれば、この変更に多くの材料を用いることができる。
【００５３】
いくつかの実施形態では、混合プロトコルは、板状充填材の表面上の自由会合水の遊離を可能にするように調整され得る。水和した板状材料およびポリマー母材中に存在する分散助剤による処理の間、混合物の温度は、結合した水分を遊離し、分散助剤による置換を可能にするのに十分な時間にわたって、摂氏１００度を超える。分散助剤の用量は、親水性である用いられている板状充填材の合計の表面積に比例し、また含有する水分を、後続する構成成分または最終製品の製造工程の間にブリスターまたは他の種類の欠陥が形成され得るレベル未満に維持するために、十分な板状材料の表面を被覆するべきである。板状充填材が親水性である場合、欠陥（例えばブリスター）のない加工のために吸着水を除去する措置がとられる必要があり得る。
【００５４】
分散助剤としては、ケイ酸ナトリウム、リン酸ナトリウム、リグニン系分散剤、有機湿潤剤および界面活性剤、ポリアクリレート、シラン（従来、カップリング剤として使用されているが、分散剤とも考えられる）、動物油および植物油、油脂および脂肪酸、タンパク質などを含むが、これらに限定されない、従来の分散助剤、または無機天然物および有機天然物が挙げられる。実際には、カオリンを周囲母材とより適合させる任意の製品が分散剤として機能し得る。
【００５５】
板状充填材含量の合計の増大が、ブロモブチルポリマーのようなポリマー材料の透過抵抗を、ポリマー物質がポリマー材料に入れられているすべての充填材をもはや濡らすことができない時点によって定義される限界まで、増大させることはよく知られている。板状充填材の増大は透過抵抗を高める。しかしながら、化合物粘度が低下することに気がつくことがある。これらの場合には、当業者には、カーボンブラックのレベルの減少が、既存の加工装置に対する粘度を維持するために、より微細な、より補強性のカーボンブラックまたは他の形態の炭素またはフュームドシリカの沈澱物の使用を示唆し得ることが分かるであろう。カーボンブラックの種類がより微細になるにつれ、得られる最大引張強度は増大し、かつより低い充填レベルで生じることはよく知られている。調合物の当業者は、従来使用されるＮ６００タイプのカーボンブラックの代わりに、Ｎ３００またはＮ２００シリーズのカーボンブラックを選択してもよい。
【００５６】
適当であり得る炭素の形態としては、例えば、カーボンブラック；片状黒鉛、プレート状黒鉛および他の種類の黒鉛のような天然黒鉛；例えば石油コークス、石炭コークス、セルロース、糖類およびメソフェーズピッチから得られる高温焼結炭素生成物；熱分解黒鉛を含む人造黒鉛；アセチレンブラック、ファーネスブラック、ケッチェンブラック、チャネルブラック、ランプブラックおよびサーマルブラックのようなカーボンブラック；アスファルトピッチ、コールタール、活性炭、メソフェーズピッチおよびポリアセチレン；カーボンナノチューブのような炭素ナノ構造体；またはグラフェンに基づいた炭素構造体が挙げられる。
【００５７】
本発明者の発見に基づくと、有用な経済的便益は、カーボンブラックに対するカオリンの置き換えからだけでなく、より重要なことに、バリア材料自体の重量の低減によって達成される。バリア特性を維持または改善することができるならば、次いで前記用途における重量の低減によって有意な経済的便益を得ることができる。
【００５８】
この詳細な説明では、本開示をどのように理解し実施し得るかに関連する本開示の多数の実施形態および非限定的な例について言及がなされた。本開示の主旨および範囲から逸脱することなく、本願に述べた特徴および利点のすべてを提供するとは限らない他の実施形態が用いられ得る。この開示は、本願に記載する方法およびシステムの所定の実験作業および最適化を組み込む。そのような変更例および変形例は、特許請求の範囲によって定義される本発明の範囲内であると考えられる。
【００５９】
この明細書に引用されたすべての刊行物、特許、および特許出願は、参照により、あたかも各刊行物、特許または特許出願が具体的に、かつ個々に本願に提示されるかのように、余すところなく本願に援用される。
【００６０】
上述した方法および工程が特定の順序で起こる特定の事象を示す場合、当業者は、特定の工程の順序付けが修正されてもよく、そのような変更は本開示の変形例によるものであることを認識するであろう。加えて、前記工程のうちの特定のものは、可能な場合には並行プロセスにおいて同時に行われてもよいし、連続して行われてもよい。
【００６１】
従って、本開示の主旨内にあるか、または添付する特許請求の範囲に見られる本発明に均等である、開示の変形例が存在する範囲において、この特許がそれらの変形例にも同様に及ぶものとする。本発明は、特許請求の範囲によってのみ限定されるものとする。
【図１】
2014524947.tif 000003
【図２】
2014524947.tif 000004
【図３】
2014524947.tif 000005
【図４】
2014524947.tif 000006
【図５】
2014524947.tif 000007
【図６】
2014524947.tif 000008
【図７】
2014524947.tif 000009
【図８】
2014524947.tif 000010
【図９】
2014524947.tif 000011
【図１０】
2014524947.tif 000012
【図１１】
2014524947.tif 000013
【図１２】
2014524947.tif 000014
【国際調査報告】
2014524947.tif 000015
2014524947.tif 000016